ПУЛЕНЕПРОБИВАЕМОЕ ИЗДЕЛИЕ НА ОСНОВЕ ПЛЕНОК, СНАБЖЕННЫХ МАТРИЦЕЙ

1. Способ изготовления пуленепробиваемого изделия, включающий стадии
а) укладки в стопку растягивающейся пластины сверхвысокомолекулярного полиэтилена (UHMWPE) и растягивающейся непрерывной пленки полимера в качестве органического матричного материала с формированием стопки пластина-пленка, где непрерывная пленка полимера в качестве органического матричного материала не является пленкой UHMWPE,
b) вытяжки стопки пластина-пленка, полученной на стадии а), при температуре ниже температуры плавления растягивающейся пластины UHMWPE, до степени вытяжки, равной по меньшей мере 2, посредством чего обеспечивают пленку UHMWPE с органическим матричным материалом, в котором пленка UHMWPE подвергнута совместному растяжению с пленкой полимера в качестве органического матричного материала,
с) совмещения множества пленок, обеспеченных согласно стадии b), с получением слоя пленок,
d) укладки в стопку по меньшей мере двух слоев пленок, полученных согласно стадии c), с получением листа,
e) укладки в стопку множества листов, полученных согласно стадии d), с получением стопки листов, и
f) консолидации листов до и/или после укладки в стопку согласно стадии e) посредством прикладывания давления и, опционально, нагрева.
2. Способ по п.1, в котором растягивающаяся пластина UHMWPE имеет толщину 50-3000 микрон, и растягивающаяся непрерывная пленка из органического матричного полимера имеет толщину 4-25 микрон.
3. Способ по любому из пп.1, 2, в котором температура плавления растягивающейся пленки из органического матричного полимера ниже температуры плавления растягивающейся пластины UHMWPE, и растяжение на стадии b) проводят при температуре, превышающей температуру плавления растягивающейся пленки из органического матричного полимера.
4. Способ по любому из пп.1-3, в котором степень вытяжки на стадии b) составляет по меньшей мере 6 или по меньшей мере 10 или по меньшей мере 20 или по меньшей мере 28 или по меньшей мере 100 или по меньшей мере 150.
5. Способ по любому из пп.1-4, в котором вытяжку на стадии b) проводят по меньшей мере в два этапа вытяжки или по меньшей мере в три этапа вытяжки.
6. Способ по любому из пп.1-5, включающий консолидацию отдельно взятого листа, полученного согласно стадии d), до укладки в стопку, посредством прикладывания к листу давления и, опционально, нагревания.
7. Способ по любому из пп.1-6, включающий консолидацию стопки из листов, полученной на стадии e), как единого целого, после укладки в стопку, посредством прикладывания к стопке листов давления и, опционально, нагревания.
8. Пуленепробиваемое изделие, содержащее стопку из листов, где листы включают по меньшей мере два слоя пленок из сверхвысокомолекулярного полиэтилена (UHMWPE), снабженных органическим матричным материалом, где пленки UHMWPE снабжены по меньшей мере на 95% по меньшей мере одной из их поверхностей непрерывной пленкой полимера в качестве органического матричного материала, причем непрерывная пленка полимера в качестве органического матричного материала не является пленкой UHMWPE, где пленки UHMWPE имеют толщину 10-100 микрон, и пленка из органического матричного полимера имеет толщину 0,1-3 микрон, где массовое процентное содержание органического матричного полимера относительно общей массы органического матричного полимера и сверхвысокомолекулярного полиэтилена составляет от 0,1 до 3 мас.%, и, где листы в стопке являются подвергнутыми консолидации, где ориентация полимерных молекул в непрерывной пленке полимера в качестве органического матричного материала в первом направлении пленки отличается от ориентации полимерных молекул в непрерывной пленке полимера во втором направлении пленки, где первое направление пленки и второе направление пленки находятся под углом 90°.
9. Пуленепробиваемое изделие по п.8, в котором пленки UHMWPE снабжены непрерывной пленкой полимера по меньшей мере на 97%, или по меньшей мере на 99%, или по меньшей мере на 99,5% по меньшей мере одной из их поверхностей.
10. Пуленепробиваемое изделие по п.8 или 9, в котором массовое процентное содержание органического матричного полимера относительно общей массы органического матричного полимера и сверхвысокомолекулярного полиэтилена составляет от 0,15 до 2,5 мас.%, или от 0,2 до 2 мас.%, или от 0,5 до 1,5 мас.%.
11. Пуленепробиваемое изделие по любому из пп.8-10, в котором пленка из органического матричного полимера представляет собой полиэтиленовую пленку, в частности, пленку из полиэтилена низкой плотности или пленку из полиэтилена высокой плотности.
12. Пуленепробиваемое изделие по любому из пп.8-11, в котором пленки из сверхвысокомолекулярного полиэтилена имеют толщину 20-80 микрон, в частности, 30-70 микрон, и пленка из органического матричного полимера имеет толщину 0,15-2,5 микрон, в частности, 0,2-2 микрон, и в большей степени 0,4-1,5 микрон.
13. Пуленепробиваемое изделие по любому из пп.8-12, в котором ориентация пленок UHMWPE, снабженных органическим матричным материалом, в пределах слоя пленок является однонаправленной, и, опционально, ориентация пленок в одном слое находится под углом к ориентации пленок в смежном слое, в частности, под углом от 45 до 135°, или от 60 до 120°, или от 85 до 95°, или приблизительно 90°.
14. Пуленепробиваемое изделие по любому из пп.8-13, в котором листы подвергают консолидации индивидуально.
15. Пуленепробиваемое изделие по любому из пп.8-14, в котором стопку листов подвергают консолидации как единое целое.